СПОСОБ ИЗГОТОВЛЕНИЯ КЕРАМИЧЕСКИХ ИЗДЕЛИЙ
METHOD OF MAKING CERAMIC ARTICLES

Изобретение относится к производству керамических изделий, преимущественно, плит, панелей.
Известен способ изготовления керамических изделий, включающий приготовление пластическим способом, по крайней мере, двух слоев керамических масс, их спрессовывание, разрезание на заготовки, сушку, обжиг [1].
Задачей изобретения является повышение прочности керамических изделий.
Технический результат достигается тем, что способ изготовления керамических изделий, включающий приготовление пластическим способом, по крайней мере, двух слоев керамических масс, укладку слоев один на другой, их спрессовывание, разрезание на заготовки, сушку, обжиг, отличается тем, что по меньшей мере, в один из слоев внедряют хаотично или в шахматном порядке пучки минерального волокнистого материала длиной 5-15 мм с образованием жесткой щетки, причем слои укладывают таким образом, чтобы пучки волокон, закрепленные на одном из слоев или каждом из слоев в виде щетки, контактировали с противолежащим слоем.
Пучки минерального волокнистого материала могут быть изготовлены с использованием жестких стеклянных, асбестовых, базальтовых и других минеральных волокон.
Керамическое изделие получают следующим образом.
1. Подготавливают однородную керамическую массу (состав, мас.%: легкоплавкая глина 80; кварцевый песок 15; молотый стеклобой 5). Влажность керамической массы выбирают в пределах 18-24%. Полученную массу разделяют на три примерно равные части. Каждую часть прокатывают, например, валками до получения ровного слоя одинаковой или разной толщины, например, 15, 10 и 15 мм. В слои внедряют (втыкают) хаотично пучки стеклянных волокон длиной 5 мм с образованием жесткой щетки. Затем слои укладывают один на другой таким образом, чтобы пучки волокон, закрепленные на каждом из слоев в виде щетки, контактировали с противолежащим слоем и производят легкое (под давлением 3 МПа) спрессовывание слоев до получения "сэндвича", который нарезают на заготовки, например, неровные края обрезают, получая из спрессованных слоев прямоугольную плиту. Будущее изделие сушат до влажности не более 6% и обжигают при температуре 930°С.
2. Подготавливают однородную керамическую массу (состав, мас.%: бентонитовая глина 80; кварцевый песок 19; древесные опилки 1). Влажность керамической массы выбирают в пределах 18-24%. Полученную массу разделяют на две равные части. Каждую часть прокатывают для получения ровного слоя толщиной 30 мм. В один слой внедряют (втыкают) в шахматном порядке пучки базальтовых волокон длиной 15 мм с образованием жесткой щетки. Затем слои укладывают один на другой таким образом, чтобы пучки волокон, закрепленные на одном из слоев в виде щетки, контактировали с противолежащим слоем, и производят легкое (под давлением 5 МПа) спрессовывание слоев до получения "сэндвича", который нарезают на заготовки балконной панели. Заготовки сушат до влажности не более 6% и обжигают при температуре 1000°С.
Способ отличается простотой, пригоден для использования в заводских условиях. Предложенный способ позволяет повысить прочность керамических изделий на изгиб (в сравнении с изготовленными по способу [1]) в 1,1-1,2 раза.
Источники информации
1. Тэйлор К. Украшения и узоры из бисера. - М.: Изд-во Эксмо, 2007. - С.128-129.